(57)【特許請求の範囲】
【請求項１】
シート状の基材の片面に修正隠蔽層を有し、その表面に修正隠蔽層と同色の隠蔽性を示す物質を含有する感圧接着剤層からなり、かつ感圧接着剤層と修正隠蔽層との全厚が５０μｍ以下で且つ感圧接着剤層と修正隠蔽層との厚さの比が１：１〜１：４であることを特徴とする感圧転写修正テープ。
【請求項２】
隠蔽性を示す物質が平均粒径が５μｍ以下の酸化チタン等の無機物もしくは有機物である請求項１記載の感圧転写修正テープ。
【請求項３】
感圧接着剤層中にシリコーン高機能パウダーを添加した請求項１または請求項２記載の感圧転写修正テープ。
【発明の詳細な説明】
【０００１】
【発明の属する技術分野】
本発明は、感圧転写修正テープに関し、特に優れた隠蔽性を有すると共に接着層の経時劣化性を改良し、且つ、ブロッキング現象を生じない転写切れ性の良い感圧修正テープに関する。
【０００２】
【従来技術】
最近、紙面などに誤って記録された簡単に消去できない文字などを修正するため感圧転写修正テープが重宝がられている。感圧転写修正テープは基本的にはシート状基材上に白色顔料と樹脂とからなる白色修正隠蔽層と、その表面に修正被着体に転写するために設けた感圧接着剤層とからなる構造のものであって、従来からコレクションテープと呼ばれ知られている。
この感圧転写修正テープはリールに巻き取られ転写ホルダーに装着して保管されている。そして、使用に際しては、転写ホルダーの感圧転写修正テープ部分を修正部分へ押しつけ、強く押したままホルダーを引き、修正終了部分でホルダーを持ち上げると感圧接着剤層と白色修正隠蔽層が切断されて、修正テープが修正部分に均一に転写され修正が完了する。この修正テープにはボールペンなどの筆記具ですぐに筆記できることが望ましい。
【０００３】
しかしながら、従来の転写ホルダーに装着した感圧転写修正テープの場合、転写修正時、感圧転写修正テープの基材からの剥離性が悪く、均一な転写ができない、いわゆるブロッキング現象が生じ、修正部分が完全に隠蔽できなかったり、転写ホルダーのテープの巻きだしが困難となり走行不良が生じる等の問題があった。
このブロッキング現象を防ぐ目的で、例えば、特開平８−２７６６９５号に記載された感圧修正接着テープが提案されている。この感圧修正テープは、支持体上の隠蔽層を設け、その上に感圧接着剤層を有するものであって、感圧接着剤層を０．８〜１．６μｍと極めて薄く、かつ前記感圧接着剤層と修正隠蔽層の厚さの比が１：１４〜１：３５である。しかし、感圧接着剤層が薄膜のため転写時の接着が弱い場合があり、いまだに完全に転写不良やブロッキング現象を解消できていない。
特公平５−４９４７６号公報に提案された感圧接着テープは感圧接着剤層がやや膜厚になるため転写不良はなくなるが隠蔽性が劣り、感圧接着層も経時劣化し、隠蔽層を変色させ、修正テープとして満足行くものとは言い難かった。
【０００４】
そこで、本発明者は、先に感圧転写修正テープにおいて、シート状の基材の片面に修正隠蔽層を有し、その表面に平均粒径１〜１０μｍのシリコーン高機能パウダーを含有する感圧接着剤層からなり、かつ感圧接着剤層と修正隠蔽層の厚さの比が１：１〜１：４であることを特徴とする感圧転写修正テープを提案した（特願平９−９０５６１号）。感圧接着剤層と修正隠蔽層の厚さの比が１：１〜１：４とすることによって、感圧転写修正テープの基材からの剥離性と転写時の切れ性を向上し、所期の目的の製品を得ることができた。しかし、更にこの製品の隠蔽性を更に向上させ、より良好な製品とすることを検討した。
【０００５】
【発明が解決しようとする課題】
ところで、通常、長尺な感圧転写接着テープは、円筒型の芯体からなる転写ホルダーに巻き込んで使用するのであって、感圧接着剤層と修正隠蔽層の総和が２０〜５０μｍ程度が好ましく、総厚が５０μｍ以上になると、これを巻き込んだ全体の径が大きくなり、コンパクトなケースに収納出来ず、また、転写切れ性が悪くなるという問題が生じた。このような状況のもとで、隠蔽性を向上させるために隠蔽層を厚くすると、接着剤層を薄くしなければならず、その結果、ブロッキング現象や転写性不良を生じる。また、転写性を向上するため感圧接着剤層を厚くすると、隠蔽層を薄くしなければならず、そうすると、感圧接着剤層は透明なので隠蔽性が劣り、転写時の切れ性が悪く、接着剤層も経時劣化しやすくなり、所期の目的を達成することが出来ない。
そこで、転写性や転写時の切れ性を低下させること無く、隠蔽性を向上させるため種々検討した結果、隠蔽性向上物質を感圧接着剤層中に含有させることにより、隠蔽性が向上すると共に切れ性も良くなり、接着剤の経時劣化を抑制することを見出し、本発明を完成したもので、本発明の目的は、隠蔽性、転写性及び切れ性の優れた感圧転写修正テープを提供するものである。
【０００６】
【課題を解決するための手段】
即ち、本発明の要旨は、シート状の基材の片面に修正隠蔽層を有し、その表面に隠蔽性を示す物質を含有する感圧接着剤層からなり、かつ感圧接着剤層と修正隠蔽層との全厚が５０μｍ以下で且つ感圧接着剤層と修正隠蔽層との厚さの比が１：１〜１：４であることを特徴とする感圧転写修正テープであり、隠蔽性を示す物質としては、特に平均粒径が５μｍ以下の酸化チタンであることが望ましい。
【０００７】
【発明の実施の形態】
本発明において使用する基材としては、プラスチック基材や紙基材の何れでも良く、プラスチック基材としては例えばポリエチレンテレフタレート等のポリエステルフィルム、ポリプロピレンフィルムやポリエチレンフィルム等のポリオレフィンフィルムが好ましい。これらの基材は剥離性を向上させるために離型剤を塗布又は配合したものが好ましい。
この基材に塗布して感圧接着層を形成する接着剤としてはゴム系、アクリル樹脂系、ロジン系、シリコーン系など何れの粘着剤も使用できるが、具体的にアクリル樹脂系接着剤が好ましい。
【０００８】
本発明においてはこの粘着剤を溶剤に溶解もしくは分散させた接着剤に隠蔽性を示す物質を分散させる。溶剤としては有機溶剤系でも、水性でもいずれでも良い。隠蔽性を示す物質としては、酸化チタン、炭酸カルシウム、炭酸マグネシウム、ケイ酸マグネシウム、ポリスチレン、二酸化ケイ素、アルミナシリケート、ポリメタクリル酸エステル等が有るが、特に酸化チタンが好ましく、その平均粒径が５μｍ以下のものがよい。５μｍ以上では分散ができず、また、その層厚も厚くなってしまう。
接着剤層中には、ブロッキング防止のため必要に応じてシリコーン高機能パウダーを添加してよい。シリコーン高機能パウダーは、有機溶剤系、水系の接着剤のどちらにも分散することができる。接着剤に分散させるシリコーン高機能パウダーは、平均粒径１〜１０μｍであり、１〜５μｍのものが最適である。１０μｍ以上であると接着剤層が厚くなり上記の効果が発生しない。また１μｍ以下では、細かすぎて接着剤層にうまく分散出来ない。シリコーン高機能パウダーとしては具体的には東レ・ダウコーニング・シリコーン（株）製シリコーン系レジンパウダーＲ−９３０、Ｒ−９３５、シリコーン系ゴムパウダーＥ−６０５等が好適である。接着剤中に添加するシリコーン高機能パウダーとしては、通常１％〜１０％程度の添加量で十分であるが、この量には限定されない。
【０００９】
本発明における修正隠蔽層は二酸化チタン、炭酸マグネシウム、シリカ等の白色顔料とバインダーとしての高分子樹脂からなり、従来より修正テープに使用されているものと異ならない。
本発明においては感圧接着剤層と修正隠蔽層の厚さの比が１：１〜１：４にすることにより、転写時の被着体への接着性もよく、転写性、隠蔽性、筆記性を良好にすることができる。感圧接着剤層と修正隠蔽層の厚さの比が上記範囲未満では隠蔽性が劣り、上記範囲以上では厚さが増し、ブロッキング現象が生じたり、感圧転写修正テープの巻きも長くすることができない。
【００１０】
【実施例及び比較例】
次に実施例及び比較例をもって本発明を具体的に説明する。
実施例１〜２及び比較例１〜３
厚さ４０μｍのポリエステルフィルム基材に酸化チタンと樹脂と溶剤よりなる分散体を塗布して修正隠蔽層を形成し、この上にアクリル系接着剤に表１に示した隠蔽性を示す物質を添加した感圧接着剤層を設けた。修正隠蔽層及び感圧接着層の厚さは表１に示す通りであった。
得られた感圧修正テープについて、ブロッキング性及び隠蔽性を測定、その結果を表２に示した。
表２におけるブロッキング性、隠蔽率、転写切れ性、及び経時劣化性については次の方法によって行なった。
ブロッキング性……感圧転写修正テープをホルダーに装着し、上質紙に一定荷重で１０ｍ転写テストを行ない、ブロッキングによる転写不良が生じるかどうかを調べた。
〇…全く転写不良がない。
△…１ケ所〜１０ケ所転写不良が生じた。
×…１０ケ所以上転写不良が生じた。
隠蔽率……濃度計により隠蔽率を測定する。
９５％〜１００％で完全隠蔽…〇
９０％〜９５％でやや隠蔽…△
９０％未満は消去文字がみえる…×
転写切れ性…
〇…切れ性良好。
△…伸びながら切れる。
×…切れにくい。
経時劣化……４０℃で一ヶ月保存し、正常かどうかを判断する。
【００１１】
【表１】
0003705325.tif 000002
【００１２】
【表２】
0003705325.tif 000003
【００１３】
【発明の効果】
以上述べたように、本発明においては隠蔽性を示す物質を感圧接着剤層に含有させ、且つ感圧接着剤層と修正隠蔽層との厚さの比を特定の範囲に設定することによってブロッキング性が良好で全く転写不良を生ずること無く、且つ、隠蔽性及び接着剤層の経時劣化のない良好な感圧転写修正テープを得ることが出来た。